(57)【特許請求の範囲】
【請求項１】
レンズ成形用混合物を金型の中において反応させてポリマーを成形する工程と、当該ポリマーを金型から取り出す工程と、当該ポリマーを処理して完成したレンズにする工程を含む眼用レンズを作成する方法において、前記金型が少なくとも２個の部品を備えており、第１の材料で形成される第１の部品が前記ポリマーを前記レンズにおける部分に成形するための表面部分を有しており、第２の材料で形成される第２の部品が前記ポリマーを前記レンズにおける部分に成形するための表面部分を有しており、前記第１の部品が前記第２の部品と異なる表面エネルギーを有する材料により作成され、前記第１の材料及び第２の材料は、ポリマーであり、
前記第１の部品はオス形の凸状の部材片であり、前記第２の部品はメス形の凹状の部材片であり、
前記第２の部品を成形するために使用されるポリマーは、前記第１の部品を成形するために使用されるポリマーよりも少なくとも１．０ｍＮ／ｍ高い表面エネルギーを有する方法。
【請求項２】
前記第２の部品を成形するために使用されるポリマーは、前記第１の部品を成形するために使用されるポリマーよりも少なくとも９．０ｍＮ／ｍ高い表面エネルギーを有する請求項１に記載の方法。
【請求項３】
前記第１の部品がポリスチレン、ポリプロピレン、およびポリエチレンから成る群から選択されるポリマーにより作成されており、前記第２の部品が環状のオレフィン・コポリマーおよびポリスチレンから成る群から選択されるポリマーにより作成される請求項１に記載の方法。
【請求項４】
前記部品の少なくとも一方を作成するために使用されるポリマーが非晶質である請求項１に記載の方法。
【請求項５】
前記部品の内の少なくとも２個を作成するために使用されるポリマーが非晶質である請求項１に記載の方法。
【請求項６】
少なくとも２個の部品を備えている眼用レンズを作成するための金型において、第１の材料で形成される第１の部品がポリマーを前記レンズにおける部分に成形するための表面部分を有しており、第２の材料で形成される第２の部品が前記ポリマーを前記レンズにおける部分に成形するための表面部分を有しており、前記第１の部品が前記第２の部品と異なる表面エネルギーを有する材料により作成され、前記第１の材料及び第２の材料は、ポリマーであり、
前記第１の部品はオス形の凸状の部材片であり、前記第２の部品はメス形の凹状の部材片であり、
前記第２の部品を成形するために使用されるポリマーは、前記第１の部品を成形するために使用されるポリマーよりも少なくとも１．０ｍＮ／ｍ高い表面エネルギーを有する金型。
【請求項７】
前記第１および第２の各金型部品の組み合わせによりこれらの間における眼用レンズ成形用の混合物の反応による前記眼用レンズの成形のためのキャビティがこれらの間に形成される請求項６に記載の金型。
【請求項８】
前記第２の部品を成形するために使用される材料は、前記第１の部品を成形するために使用される材料よりも少なくとも９．０ｍＮ／ｍ高い表面エネルギーを有する請求項７に記載の金型。
【請求項９】
前記第１の部品がポリスチレン、ポリプロピレン、およびポリエチレンから成る群から選択される材料により作成されており、前記第２の部品が環状のオレフィン・コポリマーおよびポリスチレンから成る群から選択されるポリマーにより作成される請求項７に記載の金型。
【請求項１０】
前記部品の少なくとも一方を作成するために使用される材料が非晶質ポリマーである請求項７に記載の金型。
【請求項１１】
前記部品の内の少なくとも２個を作成するために使用される材料が非晶質ポリマーである請求項７に記載の金型。
【請求項１２】
成形される各部品の凸状の金型表面部分に対する付着の傾向が低減される請求項７に記載の金型。
【請求項１３】
前記第１の部品または第２の部品のいずれかがさらに以下の化学式のポリマーにより構成されている請求項７に記載の金型。
【化１】
0005143327.tif 000006
この式において、Ｒ1 乃至Ｒ3 はそれぞれ独立してＨ、Ｃ1-8 の脂肪族または環化脂肪族の基であり、Ｒ4 乃至Ｒ13はそれぞれ独立してＨ、Ｃ1-10のアルキル、シクロアルキル、アリール、Ｃ3-10のアルキレン、Ｃ3-10のシクロアルケニルの各基であり、Ｘ＋Ｙ＝１、およびＸ＝０．０５乃至０．９である。
【発明の詳細な説明】
【０００１】
発明の背景
本発明はコンタクト・レンズ等の眼用レンズ製造用の金型および金型部品に関する。
【０００２】
コンタクト・レンズ等の眼用レンズは注入成形法において最も頻繁に製造されている。これらの方法は重合性のモノマーおよびその他の材料の反応性のレンズ成形用混合物を金型の中に注入してこの混合物を適当な光開始剤または触媒の存在下にＵＶ光または熱に曝露することにより硬化することを含む。この金型は通常的に湾曲した眼用レンズの形成のためのメス形および／またはオス形の基部面部または曲線状の金型部分を有する多数のキャビティにより作成されている。また、上記レンズはこれらの金型表面部分の境界領域において成形される。
【０００３】
一般的な問題は金型内において成形されたレンズの上記金型部品の一方または両方への付着である。この付着の程度が過度に大きい場合に、エッジ部分の裂け目および小片、切れ目またはその他の表面欠陥並びに穴、気孔、ピット、すなわち、その眼用レンズ内に形成される不均一な厚さの領域および気泡が生じる可能性がある。この問題は薄いエッジ部分を有するレンズまたは複雑なエッジ形状を作成するための方法において増大する。従って、金型内において成形したレンズに対して損傷を生じることなく金型の各半体部分または金型の各部品を分離することは市販用のレンズの作成方法において極めて重要である。
【０００４】
上記の問題に対処する方法の一例は金型材料の中にステアリン酸亜鉛等の添加物を混合すること、あるいは離型剤の混入であった。不都合にも、これらの物質は金型の表面組織または塊状ポリマーの諸特性に悪影響を及ぼす可能性がある。また、硬化および成形品の取り出しのプロセスにおける時間、温度、および加熱処理に対する調節も金型の各部品の少なくとも一方に対するレンズの付着に影響を及ぼすために採用されている。しかしながら、多くの場合において、この付着の問題を解消することに役立つと考えられていたこれらの硬化および取り出しの各プロセスに対する調節は作成されるレンズの品質に対して不所望な影響を及ぼす。すなわち、機械的および光学的な諸特性が深刻に損なわれて変化する可能性がある。
【０００５】
特開平（ＪＰ）第９８−１３３６６７号は基部金型をそのキャビティ面において被覆している熱可塑性フィルムを伴う基部金型により構成されている第１および第２の各金型の組立体を提案している。この基部金型はポリエチレン・フィルムと共にＰＭＭＡにより作成されており、メス形の金型はポリプロピレンにより作成されている。
【０００６】
多数個の金型部品に対する付着によるレンズの製造損失を減少または排除するための単純な方法が依然として要望されている。
【０００７】
発明の概要
本発明はレンズ成形用の混合物を金型内において反応させてポリマーを成形することにより眼用レンズを作成する方法である。その後、このポリマーは金型から取り出されて完成した状態のレンズに形成される。これらの金型は少なくとも２個の部品、すなわち、上記ポリマーをレンズにおける一定の部分に成形するための一定の表面部分を有する第１の部品および上記ポリマーをレンズにおける一定の部分に成形するための一定の表面部分を有する第２の部品により作成されている。この金型におけるこれら第１の部分および第２の部分はそれぞれ異なる表面エネルギーを有している。
【０００８】
本発明の別の態様において、眼用レンズ用の金型が少なくとも２個の部品を備えている。第１の部品はレンズにおける一定の部分を成形するための一定の表面部分を有しており、第２の部品は当該レンズを成形するための一定の表面部分を有している。これら第１および第２の各部品は異なる表面エネルギーを有する材料によりそれぞれ作成されている。また、これら第１の金型部品および第２の金型部品の組み合わせは一定のキャビティを形成する。眼用レンズは眼用レンズ成形用の混合物の反応により上記キャビティの中において成形される。
【０００９】
本発明のさらに別の態様において、眼用レンズ作成用の金型キットが少なくとも１個の第１の金型部品および少なくとも１個の第２の金型部品を備えている。これら第１および第２の各金型部品は異なる表面エネルギーを有している。これらが組み合わされる場合に、これらは眼用レンズ成形のための一定のキャビティをこれらの境界領域に形成する。
【００１０】
詳細な説明
「眼用レンズ（ophthalmic lens）」とは、眼内レンズ、コンタクト・レンズ、または視力が補正されて目の生理機能が視力を損なうことなく美容的に向上される（例えば、虹彩の色等）その他の類似の装置を言う。
【００１１】
用語としての「レンズ成形用の混合物（lens forming mixture）」とは、本明細書を通して、眼用レンズを形成するために反応して硬化されることが可能である材料の混合物を言う。このような混合物は重合性の各成分（モノマー）、ＵＶ遮断剤およびチント（tints）等の添加物、光開始剤または触媒、およびコンタクト・レンズまたは眼内レンズ等の眼用レンズにおいて望む可能性のあるその他の添加物を含有している。適当なレンズ成形用の混合物が米国特許第５，８４９，２０９号（架橋剤および開始剤を含有している反応性混合物として）、同第５，７７０，６６９号（モノマーおよび開始剤を含有している初期重合混合物として）、および同第５，５１２，２０５号（架橋剤および開始剤を含有しているプレポリマー＋モノマーのシステムとして）においてさらに詳細に記載されており、これらはそれぞれ本明細書に参考文献として含まれる。なお、シリコーン／親水性マクロマー、シリコーン基材のモノマー、開始剤および添加物を含有している混合物を含むシリコーン基材のヒドロゲル・レンズを作成するためのレンズ成形用の混合物が最も好ましい。
【００１２】
用語の「金型（mold）」および「金型組立体（mold assembly）」は、本明細書を通して用いられているように、レンズ成形用の混合物の反応または硬化時に所望の形状の眼用レンズが製造されるようにレンズ形成用の混合物が分配されるキャビティを有する形態を言う。本発明の金型および金型組立体は２個以上の金型部品により作成されていて、これらの部品の組み合わせにより当該金型または金型組立体が形成される。これら金型部品の組み合わせは一時的であるのが好ましい。各金型部品は一体に組み合わされて、一定のキャビティがこれらの間に形成され、この中においてレンズが成形されて、このレンズの成形されると、以下に説明するように金型が再び各金型部品に分離されてレンズが取り出される。
【００１３】
本明細書において使用されている用語としての「金型部品（mold part）」または「金型部材片（mold piece）」は金型の一部分を言い、この部分は金型における別の部分と組み合わされる時に金型または金型組立体を形成する。本発明の金型は少なくとも２個の金型部分により形成される。少なくとも１個の金型部品が上記レンズ成形用の混合物に対して接触するその表面部における少なくとも一部分を有しており、上記混合物の反応または硬化時に、この表面部が当該表面部が接触しているレンズの部分に対してその所望の形状および形態を提供する。さらに、少なくとも１個の別の金型部品においても同じことが言える。
【００１４】
従って、例えば、好ましい実施形態において、金型は２個の部品、すなわち、メス形の凹状の部材片（前方部材片）およびオス形の凸状の部材片（後方部材片）により形成されており、一定のキャビティがこれらの間に形成される。レンズ成形用の混合物に接触する凹状の表面部分はその金型組立体の中において製造される眼用レンズにおける前方湾曲部の曲率を有しており、当該表面部分に接触するレンズ成形用の混合物の重合化により形成される眼用レンズの表面が光学的に許容可能になる程度に十分に平滑である。好ましくは、この前方の金型部材片は円形の外周エッジ部分に対して一体にこれを囲っている環状フランジも有しており、その軸に対して垂直に上記フランジから延出している一定の平面内において上記エッジ部分から延出している。一方、後方の金型部材片は凹状の表面、凸状の表面および円形の外周エッジ部分を伴う中央の湾曲部分を有しており、この場合におけるレンズ成形用の混合物に接触する凸状の表面部分はその金型組立体の中において製造される眼用レンズにおける後方湾曲部の曲率を有しており、当該後方の表面部分に接触するレンズ成形用の混合物の反応または硬化により形成される眼用レンズの表面が光学的に許容可能になる程度に十分に平滑である。この後方湾曲部もまた上記円形のエッジ部分に対して一体にこれを囲っていてその凸状の構造体の軸に対して垂直な平面内において上記エッジ部分から延出している環状のフランジを有している。上記前方の金型半体部分における内側の凹状の表面部分はレンズの外表面部を定め、上記基部の金型半体部分における外側の凸状の表面部分は当該レンズの内表面部を定める。
【００１５】
上記組立体において、上記後方の金型部材片は上記前方の金型部材片と実質的に異なる表面エネルギーを有する材料により作成されている。すなわち、一方の材料が他方の材料とは実質的に異なる表面エネルギーを有しており、これらの材料の各金型部品から作成される金型における重合化の後に各金型部品を分離する際に、各金型部品の表面に接触して形成されるレンズが当該レンズが接触する一方の金型部品に対して他方の金型部品よりも付着しない。さらに、この少なくとも一方の金型部品に対する付着性の無い状態は離型剤または表面活性剤の非存在下において生じる。重合中のモノマーは密度が高くなり、逆に、容積が収縮する。レンズが薄い壁状の半球形の外殻構造であると仮定する場合に、この収縮により成形された部分は上記凸状の金型表面部分に対して付着する傾向があり、上記凹状の金型表面部分から剥離する傾向がある。従って、この凹状の金型表面部分は、ジスマンの表面エネルギーの概念（Zisman’s Surface Energy concept）により評価されるように、上記凸状の金型表面部分の材料の表面エネルギーよりも（レンズの金型からの取り出し時における温度において）少なくとも約１．０ｍＮ／ｍだけ高い表面エネルギーを有する。好ましくは、この差は少なくとも約５ｍＮ／ｍであり、最も好ましくは少なくとも約９ｍＮ／ｍである。最も好ましい実施形態において、上記前方湾曲部の金型表面部分は３５．９±１．０ｍＮ／ｍの表面エネルギーを有する環状オレフィン（以下にさらに詳述する）により作成されているトパーズ（TOPAZ）を商標とするポリマーであり、上記基部湾曲部の金型は２６．６±０．９ｍＮ／ｍの表面エネルギーを有するポリプロピレンの金型表面部分である。この差は基部湾曲部に対する付着の傾向に対抗するために十分である。
【００１６】
本発明の各金型部分はそれぞれの組成の関数であって離型剤または表面活性剤の存在していない状態において異なっている表面エネルギーを有する。好ましくは、これらの金型部品は関係する表面エネルギーをこれらにそれぞれ与える単一で均質な組成物を含有している。最も好ましくは、上記の各金型部品はそれぞれにおいて、せいぜい、処理補助物のみを有する純粋なポリマー（neat polymers）により射出成形されている。さらに、処理補助物を含まない純粋なポリマーの方が好ましい。例えば、最も好ましい実施形態において、一方の金型部品が純粋なアイソスタチックまたはシンジオタクチックのポリプロピレンにより作成されており、他方の金型部品がエテン−ノルボルネン・コポリマー等の純粋な環状オレフィンのコポリマーにより作成されている。また、必ずしも合成のポリマーとは限らない異なる材料を上記金型部品の一方として使用するために選択することも可能である。例えば、一方の金型部品を合成材料により作成して、別の金型部品を金属、メタロイド、セラミック、またはガラス組成物により形成することが可能であるが、この場合の２種類の異なる材料は上記の異なる表面エネルギーをそれぞれ有していることが条件である。
【００１７】
上記環状オレフィンのコポリマーについて、これらの作成において有用な環状オレフィンは米国特許第５，０８７，６７７号および同第５，００８，３５６号における各環状モノマーであり、これらはそれぞれ本明細書に参考文献として含まれる。上記の能力において有用であるその他の適当なシクロオレフィン・コポリマーもまた市場において入手可能であり、それらの製造のための方法も、例えば、米国特許第５，５４５，８２９号、同第５，５６７，７７６号、および同第５，５６７，７７７号、および欧州特許出願第２０３，７９９号、同第３５５，６８２号、同第４８５，８９３号、および同第５０３，４２２号におけるように知られており、これらの文献はそれぞれの全体が本明細書に参考文献として含まれる。上記の種類における好ましいシクロオレフィン・コポリマーは以下の化学式のランダム・ポリマーである。
【化２】
0005143327.tif 000002
この式において、Ｒ1 乃至Ｒ3 はそれぞれ独立してＨ、Ｃ1-8 の脂肪族または環化脂肪族の基であり、Ｒ4 乃至Ｒ13はそれぞれ独立してＨ、Ｃ1-10のアルキル、シクロアルキル、アリール、Ｃ3-10のアルキレン、Ｃ3-10のシクロアルケニルの各基であり、Ｘ＋Ｙ＝１、およびＸ＝０．０５乃至０．９である。好ましくは、上記Ｒ1 乃至Ｒ3 はＨまたはＣ1-7 の脂肪族基であり、Ｒ4 乃至Ｒ13はＨであり、Ｘは０．４乃至０．６であり、Ｙは０．６乃至０．４である。最も好ましくは、上記Ｒ1 乃至Ｒ13はＨであり、ＸおよびＹはそれぞれ０．５である。これらのポリマーは約７７℃乃至３１５℃のガラス転移温度（Ｔｇ）を有している。好ましくは、このＴｇは射出成形を容易にするために約７７℃乃至１１０℃である。
【００１８】
上記種類のシクロオレフィン・コポリマーにおける最も好ましい種類はトパーズ（TOPAS）（登録商標）ポリマーの商品名でチコナ・ポリマー（Ticona Polymers）（以前のヘーシュト（Hoechst））から市場において入手可能である。このトパーズ（TOPAS）（登録商標）の種類のポリマーの中で、エテンおよびノルボルネンの反応生成物であるランダム・コポリマーが最も好ましい。
【００１９】
本発明の金型を作成するために使用する少なくとも２個の異なる金型部品のための各材料の上記以外の好ましい組み合わせは以下のものを含む。
0005143327.tif 000003
【００２０】
しかしながら、一般的な問題として、上記以外の金型部分の組み合わせも本発明の利益を提供すると考えられるが、これらが上記の異なる表面エネルギーの特性をそれぞれ有していることが条件である。
【００２１】
好ましさにおいて劣るが、有意差を持って異なる表面エネルギーをそれぞれ有する各金型部品を製造するために多層構造も使用可能である。このような構造においては、各金型部品の本体が１種類の材料により作成されていて、その表面が所望の表面エネルギーを有している異なる材料の層により構成されている。このような金型は各金型部品の組み合わせにより作成可能であり、この場合において、一方の部品はポリプロピレンの表面部分により被覆されているポリアミドにより作成されており、別の金型部品はエテン−ノルボルネン・コポリマーにより作成されている。好ましくは、これらの材料は適当なタイレイヤー（tielayer）による同時押出成形処理において作成される。あるいは、金属、セラミック、およびこれら以外の材料により作成した１個以上の金型部品により金型を形成することも可能であるが、内部において成形されるレンズが接触する一方の金型部品が他方の金型部品に対して十分に異なっている表面エネルギーを有していることが条件である。
【００２２】
上記金型部品の少なくとも一方はＵＶ光または可視光のいずれかに対して透明な材料により作成されていることが好ましい。このことは光開始によるレンズ材料の硬化の好ましい方法を容易にしてソフト・コンタクト・レンズの後続の重合化を促進する。アタクチック・ポリスチレン等の非晶質ポリマーはこの点において一般に最も適している。上記の各金型部品は当該部品を通して熱を迅速に伝達して成形品の取り出し中に金型から各金型部品を分離するために加えられる引き出し力に耐えるために有効な薄さ（一般的に０．８ｍｍ）および剛性を伴って設計されている。
【００２３】
眼用レンズは当該技術分野における熟練者において既知の種々の技法により本発明の金型において作成される。一般に、これらの技法は単純に各金型部品により金型を形成する処理、眼用レンズ成形用の混合物をキャビティの中に注入する処理、ＵＶ放射線に対する曝露等によるレンズ成形用の混合物のレンズへの硬化、レンズが金型の一部分のみにおいて成形されているように成形品を取り出す処理、成形したレンズを水和する処理、成形したレンズを仕上げて包装する処理を含む。これらのプロセスのさらに詳細な説明がラーセン（Larsen）に発行されている米国特許第４，４９５，３１３号、ラーセン（Larsen）に発行されている４，５６５，３４８号、ラーセン（Larsen）他に発行されている４，６４０，４８９号、ラーセン（Larsen）他に発行されている４，６８０，３３６号、ラーセン（Larsen）他に発行されている４，８８９，６６４号、およびラーセン（Larsen）他に発行されている５，０３９，４５９号において見ることができ、これらの内容は全て本明細書に参考文献として含まれる。
【００２４】
上記の各プロセスにおいて、上記取り出し処理は一般に上記各金型部品の分離を必要とする。取り出し技法の一例において、後方湾曲面部用のレンズ金型が加熱されることにより比較的に冷たいレンズ・ポリマーに対して加熱された金型ポリマーの異なる膨張率が生じて、これにより一方の表面が他方に対して位置ずれする。この結果として生じる剪断力が重合化したレンズ／ポリマー金型の付着を破壊して、各金型部分の分離を補助する。各金型部分の表面部分の間の温度勾配が大きくなるほど、上記剪断力が大きくなり、各金型部分が容易に分離できる。この作用は最大の熱勾配が存在している時に最大になる。時間の継続に伴って、熱が上記後方の金型部分からレンズ・ポリマーの中を経て前方の金型部分に伝達した後に全体的に周囲環境に伝わって失われる。それゆえ、ポリマー・レンズにエネルギーがほとんど移らないようにして、当該レンズの熱分解の可能性を回避するために、上記の加熱した後方の金型部分は速やかに取り外される。この加熱は蒸気、レーザー等によるような当該技術分野における熟練者において既知の技法により達成できる。なお、上記レーザーによる取り出しの方法はロス（Ross）他に発行されている米国特許第５，２９４，３７９号において記載されており、この内容は本明細書に参考文献として含まれる。
【００２５】
上記加熱工程が熱空気または蒸気である場合に、この加熱工程の後に、上記後方湾曲部分が上記金型組立体における前方湾曲部分および金型から引き出される。一方、上記加熱がレーザーまたは赤外エネルギーによる場合には、引き出し処理は全く行なわれずに後方湾曲部分が前方湾曲部分から自発的に分離する。
【００２６】
上記後方湾曲部分の金型部品はレンズの水和処理のための水和ステーションに搬送する場合にレンズ金型内に置かれている各眼用レンズを物理的に露出するために各眼用レンズ金型の前方湾曲部分から物理的に引き出すこともできる。
【００２７】
上記金型が本発明による有意差を持って異なる表面エネルギーをそれぞれ有する部品により作成されている場合に、成形されているが小片またはエッジ部分の裂け目または穴、すなわち、注入成形したレンズの中心部分における気孔等の欠陥を含むことにより使用不能であるレンズの数が大幅に減少される。例えば、前方湾曲部分のレンズ金型部分がエテンおよびノルボルネンのコポリマーにより作成されていて、後方湾曲部分のレンズ金型部分がポリプロピレンにより作成されている場合に、成形品の取り出し処理において生じるような、各レンズ金型部品の間における引き出し動作において、レンズが凸状の金型部分から容易に滑り動くようになる。
【００２８】
以下の非限定的な各実施例により本発明をさらに説明する。
【００２９】
実施例１（金型部品の製造）
コンタクト・レンズの金型をネトスタル（NETSTAL）射出成形機において射出成形した。米国特許第４，６４０，４８９号において記載されている種類の標準的な８個キャビティ型の金型を製造した。前方湾曲部分の金型半体部分をヘーシュト（Hoechst）（現在のチコナ・ポリマー（Ticona Polymers））から入手したエテンおよびノルボルネンの純粋な「トパーズ（TOPAS）（登録商標）」コポリマーを用いて射出成形した。これらを約６３２ｋｇ／ｃｍ2 の射出圧力および約１５０ｒｐｍのスクリュー速度により約１０４℃の温度で成形した。また、後方湾曲部分の金型半体部分を商品名を「エスコレンＰＰ−エクソンＰＰ１１０５（ESCORENE PP-EXXON PP1105）」としてエキソン・ケミカル・カンパニー（Exxon Chemical Company）から入手したアタクチック・ポリスチレンおよび商品名を「ハントスマンＰＳ−２０２（HUNTSMAN PS-202）」としてハントスマン・ケミカル・カンパニー（Huntsman Chemical Company）から入手したポリスチレンにより作成した。
【００３０】
上記各金型部品の表面エネルギーを以下のようなジスマン（Zisman）の表面エネルギーの概念により決定した。幅４．５ｍｍおよび厚さ３ｍｍの各フレームに対応する各サンプルを調製して、異なる表面張力の一連のプローブ液体およびカーン（Cahn）ＤＣＡ３１５器具を用いて前進接触角度（advancing contact angle）データ対表面張力をプロットした。
【００３１】
各サンプルの前進角度（advancing angle）は同族の一連の液体において表面張力の線形関数である。各線をその与えられたサンプルの表面エネルギーに等しい臨界表面張力においてゼロの接触角度に対して外挿した。
【００３２】
各フレーム・サンプルを上記プローブ液体の水（γ＝７２．８ｍＮ／ｍ）、グリセリン（γ＝６３．４ｍＮ／ｍ）、エチレン・グリコール（γ＝４７．７ｍＮ／ｍ）およびベンジル・アルコール（γ＝３９．０ｍＮ／ｍ）の中に一巡させた。各サイクルを各プローブ液体中におけるロット当たりに３個のサンプルについて平均化して前進角度データを得た。これらの結果が表１において示されている。
【表１】
0005143327.tif 000004
【００３３】
実施例２（レンズ収量）
実施例１により作成した各金型部品の異なる組み合わせにより米国特許第４，６４０，４８９号に従って金型組立体を形成した。金型Ａはトパーズ（TOPAS）コポリマーにより作成した前方湾曲部分の金型半体部分およびポリプロピレンにより作成した後方湾曲部分の金型半体部分を有する金型組立体である。
【００３４】
眼用レンズ成形用の混合物を以下の各材料（これらの全ての量は組成物の全重量における重量％値として計算されている）、すなわち、マクロマー（〜１８％）、Ｓｉ7-9 のモノメタクリロキシ末端化ポリジメチル・シロキサン（〜２８％）、メタクリロキシプロピル・トリス（トリメチル・シロキシ）シランすなわち「トリス（TRIS）」（〜１４％）、ジメチル・アミドすなわち「ＤＭＡ」（〜２６％）、ヒドロキシ・エチル・メタクリル酸すなわち「ＨＥＭＡ」（〜５％）、トリエチレングリコールジメタクリレートすなわち「ＴＥＧＤＭＡ」（〜１％）、ポリビニルピロリドンすなわち「ＰＶＰ」（〜５％）、および少量の添加物および光開始剤を含む釣合量の材料を混合することにより調製した。上記マクロマーは約１９．１モルの２−ヒドロキシエチル・メタクリレート、２．８モルのメチル・メタクリレート、７．９モルのメタクリロキシプロピルトリス（トリメチルシロキシ）シラン、および３．３モルのモノメタクリロキシプロピル末端化モノ−ブチル末端化ポリジメチルシロキサンのグループ・トランスファー・ポリメライゼーション（Group Transfer Polymerization）（ＧＴＰ）により調製した。さらに、ジブチル錫ジラウレートを触媒として用いて３−イソプロペニル−α，α−ジメチルベンジル・イソシアネートの１モル当たりに２．０モルの上記材料を反応させることにより上記マクロマーを完成した。
【００３５】
その後、上記レンズ成形用の溶液を上記の各金型の中にポンプにより送給した。このことを行なうために、上記フレームが投入ステーションにある時に８個の前方湾曲部分のフレーム・キャビティの上に直接的に到達している８本のチューブを介して８個の個別に制御されている投入ポンプがモノマーを配給する。その後、窒素パージ下において重合化を行い、アンドバー社（Andover Corp）の420PS10-25 AM39565-02ライト・フィルターにより発生した５ｍＷｃｍ-2のＵＶ光により光開始した。これにより、コンタクト・レンズが各金型の中において成形された。その後、これらの金型を赤外（ＩＲ）取出機により引き離して、レンズが付着している各金型部品を６０：４０のイソプロピル・アルコール／脱イオン水の溶液中に浸漬してレンズを水和し、これに続いて、これらのレンズを当該レンズが付着している金型部品からそれぞれ取り外して、１３倍において改良したマイクロフィッシュ・リーダー（ＤＬ−２）により調べた。
【００３６】
上記ＩＲ取出装置は各基部湾曲部分を引き上げてこれらを廃棄する。それぞれの基部湾曲部分に固着しているあらゆるレンズも廃棄される。この場合の基部湾曲部分に対するレンズの取り出しによる損失率は処理された各キャビティの約５０％から約５％に低下した。さらに、レンズの一部分が上記取り出し工程中に前方湾曲部分にその別の部分が付着している状態で上記基部湾曲部分に付着して残るために、当該レンズの著しいゆがみや裂け目を生じることが有り得る。このような不都合な自体の発生率は処理した全てのキャビティの１０％乃至１５％から約０％に降下した。以下の表はポリプロピレンの基部湾曲部分と共にトパーズ（TOPAS）ポリマーの前方湾曲部分を使用している２回の実験例に対して比較されているトパーズ（TOPAS）ポリマーの金型対においてトパーズ（TOPAS）ポリマーを使用している２回の実験例（全て同一のエッジ設計を有している）についての不良率を示している。
【表２】
0005143327.tif 000005
【００３７】
さらに最近の実験例において、上記穴についての不良率は一般的に５％よりも低く、過剰部分については一般的に１０％よりも低い。また、小片は１０％乃至２０％の間であり、エッジの裂け目は一般的に１０％よりも低い。